STEEL MATERIAL HAVING SUPERIOR TOUGHNESS OF WELDED HEAT-AFFECTED ZONE, AND METHOD FOR MANUFACTURING SAMEThis steel material satisfies the following conditions: (a) the ZrO2 content is 5-50%, the REM oxide content is 5-50%, and the CaO content is 50% or less (excluding 0%) when composition of all oxide-based inclusions is measured and then expressed in terms of the mass of the individual oxides; (b) among all the inclusions, those having a circle equivalent diameter of 0.1-2 µm are present in an amount of 120/mm2 or greater, oxides larger than 3 µm are present in an amount of 5.0/mm2 or less, and oxides larger than 5µm are present in an amount of 5.0/mm2 or less; and when the composition of all the inclusions is measured, (c-1) the number of REM- and Zr-containing inclusions I that satisfy the REM/Zr molar ratio of 0.6-1.4 is 30% or greater in relation to the entire number of inclusions, and/or (c-2) the number of REM-, Zr-, Al-, Ca-, and Ti-containing inclusions II is 40% or greater in relation to the entire number of inclusions, inclusions II satisfying the condition in which the ratio of the total number of moles of REM and Zr and the total number of moles of Al, Ca, and Ti is 0.5-1.2. The HAZ toughness is thereby kept at a very high level even when the material is welded with a high heat input of 50 kJ/mm or greater.A steel material excellent in toughness at a welded heat-affected zone, containing: C: 0.02% to 0.15% (in terms of % by mass, the same shall apply hereafter), Si: 0.5% or less (excluding 0%), Mn: 2.5% or less (excluding 0%), P: 0.03% or less (excluding 0%), S: 0.02% or less (excluding 0%), Al: 0.050% or less (excluding 0%), N: 0.010% or less (excluding 0%), Ti: 0.005% to 0.10%, Zr: 0.0005% to 0.050%, REM: 0.0003% to 0.015%, Ca: 0.0003% to 0.010%, and O: 0.0005% to 0.010%, with the balance consisting of Fe and unavoidable impurities; and satisfying the conditions that (a) the ZrO2 content is 5% to 50%, the REM oxide (M2O3 when REM is expressed by the symbol M) content is 5% to 50%, and the CaO content is 50% or less (excluding 0%) in average when the composition of all oxide-based inclusions included in the steel material is measured and then expressed in terms of the mass of the individual oxides, (b) among all the inclusions included in the steel material, the number of inclusions having circle equivalent diameters of 0.1 to 2 µm is not less than 120 in an observation visual field area of 1 mm2, the number of oxides having circle equivalent diameters exceeding 3 µm is not more than 5.0 in an observation visual field area of 1 mm2, and the number of oxides having circle equivalent diameters exceeding 5 um is not more than 5.0 in an observation visual field area of 1 mm2, and (c-1) the proportion of the number of REM and Zr containing inclusions I satisfying the condition that the molar ratio of REM to Zr (REM/Zr) is 0.6 to 1.4 to the number of all the inclusions is 30% or more when the composition of all the inclusions included in the steel material is measured, and/or (c-2) the proportion of the number of REM, Zr, Al, Ca, and Ti containing inclusions II satisfying the condition that the ratio of the total mole number of REM and Zr to the total mole number of Al, Ca, and Ti [(REM+Zr)/(Al+Ca+Ti)] is 0.5 to 1.2 to the number of all the inclusions is 40% or more when the composition of all the inclusions included in the steel material is measured.
용접 열영향부의 인성이 우수한 강재 및 그 제조 방법본 발명의 강재는, (a) 모든 산화물계 개재물의 조성을 측정하여 단독 산화물로 질량 환산하였을 때, ZrO2:5∼50％, REM의 산화물:5∼50％, CaO:50％ 이하(0％를 포함하지 않음)를 만족시키고, 또한 (b) 모든 개재물 중, 원 상당 직경이 0.1∼2㎛인 개재물이 120개/㎟ 이상, 3㎛ 초과의 산화물이 5.0개/㎟ 이하, 5㎛ 초과의 산화물이 5.0개/㎟ 이하이고, 모든 개재물의 조성을 측정하였을 때, 모든 개재물의 개수에 대해, (c-1) REM과 Zr의 몰비가 0.6∼1.4를 만족시키는 REM 및 Zr 함유 개재물 I의 개수 비율이 30％ 이상이거나, 및/또는 (c-2) REM과 Zr의 합계 몰수와, Al과 Ca와 Ti의 합계 몰수의 비가 0.5∼1.2를 만족시키는 REM, Zr, Al, Ca, 및 Ti 함유 개재물 II의 개수 비율이 40％ 이상을 만족시킨다. 그것에 의해, 입열량이 50kJ/㎜ 이상인 대입열 용접을 행한 경우라도 HAZ 인성이 우수해진다.C:0.02∼0.15％(질량％의 의미. 이하 성분에 대해 동일함.),Si:0.5％ 이하(0％를 포함하지 않음),Mn:2.5％ 이하(0％를 포함하지 않음),P:0.03％ 이하(0％를 포함하지 않음),S:0.02％ 이하(0％를 포함하지 않음),Al:0.050％ 이하(0％를 포함하지 않음),N:0.010％ 이하(0％를 포함하지 않음),Ti:0.005∼0.10％,Zr:0.0005∼0.050％,REM:0.0003∼0.015％,Ca:0.0003∼0.010％, 및O:0.0005∼0.010％를 함유하고,잔량부가 철 및 불가피 불순물로 이루어지는 강재이며,(a) 상기 강재에 포함되는 모든 산화물계 개재물의 조성을 측정하여 단독 산화물로 질량 환산하였을 때, 평균 조성으로,ZrO2:5∼50％,REM의 산화물(REM을 M의 기호로 나타내면 M2O3):5∼50％, 및CaO:50％ 이하(0％를 포함하지 않음)를 만족시키고, 또한,(b) 상기 강재에 포함되는 모든 개재물 중,원 상당 직경으로 0.1∼2㎛의 개재물이 관찰 시야 면적 1㎟당 120개 이상이고,원 상당 직경으로 3㎛ 초과의 산화물이 관찰 시야 면적 1㎟당 5.0개 이하이고,원 상당 직경으로 5㎛ 초과의 산화물이 관찰 시야 면적 1㎟당 5.0개 이하이고,(c-1) 상기 강재에 포함되는 모든 개재물의 조성을 측정하였을 때, 모든 개재물의 개수에 대해, REM과 Zr의 몰비(REM/Zr)가 0.6∼1.4를 만족시키는 REM 및 Zr 함유 개재물 I의 개수 비율이 30％ 이상이거나, 및/또는(c-2) 상기 강재에 포함되는 모든 개재물의 조성을 측정하였을 때, 모든 개재물의 개수에 대해, REM과 Zr의 합계 몰수와, Al과 Ca와 Ti의 합계 몰수의 비[(REM＋Zr)/(Al＋Ca＋Ti)]가 0.5∼1.2를 만족시키는 REM, Zr, Al, Ca, 및 Ti 함유 개재물 II의 개수 비율이 40％ 이상인 것을 특징으로 하는, 용접 열영향부의 인성이 우수한 강재.